(57)【要約】【課題】Ｘ線回折測定において、主ピークから離れたサブピーク部分の成因についても解析可能とする。【解決手段】バルク結晶等の試料をＸ線回折測定して構造解析する。このとき、スキャン角度をΔθ、反射指数ｈｋｌ面と試料表面との角度を面角度をθｃとして、Ｘ線回折プロファイルの横軸をΔθ／sinθｃとしてプロットし、解析対象ピークのピーク拡がり形状が、結晶のモザイク性により生じる局所的なtwist分布に起因して生じるピーク拡がり形状であるか否かを判定する方法において、主ピークから離れた部分に現れるサブピークの成因が、不均一なtwist分布中の大きくtwistした特異な部分からのピークであるか否かを判定する工程を備えている。つまりサブピークの形状自体は一致しなくても、サブピーク観測位置が指数ｈｋｌに依存しない場合には、サブピークの成因が、不均一なtwist分布中の大きくtwistした特異な部分からのピークであると判定する。【選択図】図４
2010044002.tif 000002
【特許請求の範囲】
【請求項１】
任意のバルク結晶、または任意の基板上にエピタキシャル成長により作製された任意の材料系からなる単層および多層構造結晶を、Ｘ線回折により構造評価する結晶の構造解析方法であって、
２つ以上の相異なる反射指数ｈｋｌの条件を選んで、対称反射配置の測定配置の下に、複数の選んだ反射指数ｈｋｌ近傍においてＸ線回折測定を行うことにより、横軸がスキャン角度Δθで縦軸がＸ線強度を表すｈｋｌプロファイルを求める工程と、
選んだ反射指数ｈｋｌで特定される反射指数ｈｋｌ面と、前記バルク結晶の表面または前記多層構造結晶の表面あるいは前記基板の表面とのなす角度を面角度θCとしたとき、因子ｓｉｎθCを計算し、各ｈｋｌプロファイルの横軸Δθを、Δθ／ｓｉｎθCに規格化しなおす再規格化処理をして再規格化したｈｋｌプロファイルに描きなおす工程と、
前記再規格化した各ｈｋｌプロファイル中の解析対象ピークのピーク拡がり形状を集めてきてピーク頂点をそろえて重ねて表示することにより、再規格化したピーク拡がり形状を比較し、再規格化したピーク拡がり形状の反射指数ｈｋｌに関する依存性を解析する工程と、
前記反射指数ｈｋｌに関する依存性解析により、再規格化したピーク拡がり形状が反射指数ｈｋｌに依存しない不変な形状になっているか否かを判定することにより、解析対象ピークのピーク拡がり形状が、結晶のモザイク性により生じる局所的なｔｗｉｓｔ分布に起因して生じるピーク拡がり形状であるか否かを判定する工程とを有し、
更に、上記一連の解析法を適用した結果、解析対象となるピークの中心部分には反射指数ｈｋｌに依存しない不変な形状が見られるが、中心から離れた部分に反射指数ｈｋｌに依存してピーク形状自体は変化する微弱なサブピーク構造が現れる場合、このサブピークに対する解析として、前記再規格化プロファイルを集めた比較解析において、サブピークのピーク形状自体は一致せずとも、サブピークが現れる場合の横軸（Δθ／ｓｉｎθC軸）のピーク位置が主ピークから反射指数ｈｋｌによらず一定だけ離れた位置に表れているか否かを調べることにより、サブピークの成因が不均一なｔｗｉｓｔ分布中の大きくｔｗｉｓｔした特異な部分からのピークであるか否かを判定する工程とからなることを特徴とする結晶の構造解析方法。
【請求項２】
請求項１の結晶の構造解析方法において、特にサブピーク構造を観測するために用いる反射指数ｈｋｌが、前記面角度θCが５０度以上となるような反射指数ｈｋｌを意図的に用いることを特徴とする結晶の構造解析方法。
【発明の詳細な説明】
【技術分野】
【０００１】
本発明は、バルク結晶、または半導体薄膜結晶や多重量子井戸構造の構造解析方法に関する発明であり、特に格子不整合度の大きいヘテロエピタキシャル成長薄膜結晶の不完全性、歪を含むエピタキシャル薄膜および歪超格子構造の構造劣化の有無およびその程度、特徴等を調べる上で有用である。
【背景技術】
【０００２】
従来、Ｘ線回折測定によりＧａＮ系材料などの構造評価を行う場合には、モザイク結晶性に起因したｔｉｌｔ分布およびｔｗｉｓｔ分布によるピーク拡がり要因の同定、およびその定性的、定量的評価が重要となっている。
【０００３】
ここで、「tilt分布」と「twist 分布」について、その技術的意味を先に説明をしておく。
モザイク結晶状態では単一の大きな結晶状態ではなく、欠陥、転位等により分離された多数の微小結晶領域の集合体となっている。
この際、各微小結晶領域はすべて（基板の結晶方位と）同一の結晶方位に揃っているわけではなく、周囲の欠陥、転位等の生成の影響を受けることにより、それぞれに少しずつ異なる結晶方位に回転して分布している。
このためこれをＸ線回折で測定するとこれら結晶方位の分布が回折ピークの拡がりとなって観測され、結晶方位分布の種類、程度等を評価できる。
【０００４】
とくに典型的な場合として、結晶方位のずれを表す回転の回転軸が基板表面方向（接線方法）になっているような結晶方位のずれをtiltとよび、このような結晶方位のずれのずれ角度の分布をtilt分布という。
また、結晶方位のずれを表す回転の回転軸が基板表面に垂直な方向（法線方向）になっているような結晶方位のずれをtwist とよび、このような結晶方位のずれのずれ角度の分布をtwist 分布という。
【０００５】
上述したように構造評価を行なう際には、モザイク結晶性に起因したtilt分布およびtwist 分布によるピーク拡がり要因の同定、およびその定量的評価が重要である。
【０００６】
しかるにこのような要求に対して、従来は逆格子マッピング測定を用いた解析が主として用いられてきた。しかるに逆格子マッピング測定は測定に時間を要する点、微弱なピークに対する測定および解析が困難となる点などの問題から、すべての場合に適用できるとは限らない。この意味でｔｉｌｔ分布およびｔｗｉｓｔ分布解析に対しての他の解析手法の開発も重要となる。
【０００７】
この要求に答える他の解析手法として反射指数ｈｋｌに対する依存性を用いたピーク拡がり要因解析がある。この解析手法は逆格子マッピング測定法と異なる原理に基づく解析手法であり、上記の逆格子マッピング測定法の欠点を補うという利点のみならず、逆格子マッピング測定法と併用することによりピーク拡がり要因解析をより多角的に行えるようになることも期待できる。
特に近年研究が盛んなＧａＮ系試料の構造評価においてはｔｗｉｓｔ分布の評価が重要であり、上記のような新しい解析手法が必要とされている。
【０００８】
このような反射指数ｈｋｌに対する依存性を用いたピーク拡がり要因解析のＧａＮ系試料を用いた報告例としては従来は主ピークのピーク半値幅（ＦＷＨＭ）を用いた単純な解析のみが報告されており（非特許文献１：V. Srikant, J. S. Speck & D. R. Clarke J. Appl. Phys. 82, 4286-4295(1997))、ピーク形状自体を直接詳細に解析できる普遍的方法論は知られていなかった。
【０００９】
このような背景のもと、本願発明者らはｔｗｉｓｔ分布に起因したピーク拡がりを、ピーク形状自体の反射指数ｈｋｌ依存性を用いた解析により同定する方法を開発した。（特願２００７−２１１１８５，非特許文献２：K. Nakashima and T. Matsuoka, J. Appl, Crystallogr. 41, 191-197(2008))
【００１０】
【非特許文献１】V. Srikant, J. S. Speck & D. R. Clarke J. Appl. Phys. 82, 4286-4295(1997)
【非特許文献２】K. Nakashima and T. Matsuoka, J. Appl, Crystallogr. 41, 191-197(2008)
【発明の開示】
【発明が解決しようとする課題】
【００１１】
本願発明者は、上記の、ｔｗｓｔ分布に起因したピーク拡がりを、ピーク形状自体の反射指数ｈｋｌ依存性を用いた解析により同定する方法を、さらに詳細に検討して、解析に用いる反射指数の選択に関する改良を行った（特願２００８−０３９５８３）ものの、これは測定の際の受光系の影響を避けるための改良であった。しかるにこの測定の際の受光系の影響が存在する部分を直接同定、および分離して影響のない部分を同定する方法、さらには受光系の影響が存在する部分を直接解析する方法等はこれまでまったく考察されていなかった。
【００１２】
本発明は、任意のバルク結晶、または任意の基板上にエピタキシャル成長により作製された任意の材料系からなる単層および多層構造結晶を、Ｘ線回折により構造評価する際、反射指数ｈｋｌ依存性を用いてピーク拡がり形状のピーク拡がり要因を簡便に解析、同定する解析手法における課題を解決する。
すなわち、従来同解析手法においてはＧａＮ材料系などにおいて重要となるｔｗｉｓｔ分布に起因したピーク拡がり解析に関しての検討、定式化が不十分、という課題を解決するための発明であり、ｔｗｉｓｔ分布に起因したピーク拡がり解析に関しての反射指数依存性を用いた簡便かつ普遍的な解析法を提供する。
【００１３】
特に、これまで検討されていなかった測定の際の受光系の影響が存在する部分を直接同定、および分離して影響のない部分を同定する方法、さらには受光系の影響が存在する部分を直接解析する方法等を新たに提供する。
【課題を解決するための手段】
【００１４】
上記課題を解決する本発明の構成は、
任意のバルク結晶、または任意の基板上にエピタキシャル成長により作製された任意の材料系からなる単層および多層構造結晶を、Ｘ線回折により構造評価する結晶の構造解析方法であって、
２つ以上の相異なる反射指数ｈｋｌの条件を選んで、対称反射配置の測定配置の下に、複数の選んだ反射指数ｈｋｌ近傍においてＸ線回折測定を行うことにより、横軸がスキャン角度Δθで縦軸がＸ線強度を表すｈｋｌプロファイルを求める工程と、
選んだ反射指数ｈｋｌで特定される反射指数ｈｋｌ面と、前記バルク結晶の表面または前記多層構造結晶の表面あるいは前記基板の表面とのなす角度を面角度θCとしたとき、因子ｓｉｎθCを計算し、各ｈｋｌプロファイルの横軸Δθを、Δθ／ｓｉｎθCに規格化しなおす再規格化処理をして再規格化したｈｋｌプロファイルに描きなおす工程と、
前記再規格化した各ｈｋｌプロファイル中の解析対象ピークのピーク拡がり形状を集めてきてピーク頂点をそろえて重ねて表示することにより、再規格化したピーク拡がり形状を比較し、再規格化したピーク拡がり形状の反射指数ｈｋｌに関する依存性を解析する工程と、
前記反射指数ｈｋｌに関する依存性解析により、再規格化したピーク拡がり形状が反射指数ｈｋｌに依存しない不変な形状になっているか否かを判定することにより、解析対象ピークのピーク拡がり形状が、結晶のモザイク性により生じる局所的なｔｗｉｓｔ分布に起因して生じるピーク拡がり形状であるか否かを判定する工程とを有し、
更に、上記一連の解析法を適用した結果、解析対象となるピークの中心部分には反射指数ｈｋｌに依存しない不変な形状が見られるが、中心から離れた部分に反射指数ｈｋｌに依存してピーク形状自体は変化する微弱なサブピーク構造が現れる場合、このサブピークに対する解析として、前記再規格化プロファイルを集めた比較解析において、サブピークのピーク形状自体は一致せずとも、サブピークが現れる場合の横軸（Δθ／ｓｉｎθC軸）のピーク位置が主ピークから反射指数ｈｋｌによらず一定だけ離れた位置に表れているか否かを調べることにより、サブピークの成因が不均一なｔｗｉｓｔ分布中の大きくｔｗｉｓｔした特異な部分からのピークであるか否かを判定する工程とからなることを特徴とする。
【００１５】
また本発明の構成は、上記の結晶の構造解析方法において、特にサブピーク構造を観測するために用いる反射指数ｈｋｌが、前記面角度θCが５０度以上となるような反射指数ｈｋｌを意図的に用いることを特徴とする。
【００１６】
［作用］
本発明においては、上記評価手段を用いることにより、Ｘ線回折により構造評価する際、反射指数ｈｋｌ依存性を用いてピーク拡がり形状のピーク拡がり要因を簡便に解析、同定する解析手法における、特にｔｗｉｓｔ分布に起因したピーク拡がり解析に関する簡便かつ普遍的な解析法を提供する。
特に、これまで検討されていなかった測定の際の受光系の影響が存在する部分を直接同定、および分離することにより、受光系の影響のない部分をあわせて同定することを可能にし、さらには受光系の影響が存在する部分を直接解析することを可能にする、という作用をもたらす。
【発明の効果】
【００１７】
本発明により、Ｘ線回折により構造評価する際、反射指数ｈｋｌ依存性を用いてピーク拡がり形状のピーク拡がり要因を簡便に解析、同定する解析手法の中で、特にｔｗｉｓｔ分布に起因したピーク拡がり解析に関する簡便かつ普遍的な解析法を改善する効果が得られる。
特に、従来の同解析法においてこれまで検討されていなかった項目である、測定の際の受光系の影響が存在する部分を直接同定、および分離することにより、受光系の影響のない部分をあわせて同定することを可能にし、さらには受光系の影響が存在する部分を直接解析することを可能にした。より具体的には、従来の解析法では受光系の影響によりｔｗｉｓｔ分布の影響を本質的には解析できなかった、主ピークから離れた位置に観測される微弱なサブピーク部分の成因についても本発明により解析が可能となるという効果をもたらす。
【発明を実施するための最良の形態】
【００１８】
以下に本発明を実施するための最良の形態を実施例に基づき詳細に説明する。
【実施例】
【００１９】
本発明の具体的実施例として、（０００１）サファイア基板上にＭＯＶＰＥ成長法により作製したＧａＮエピタキシャル薄膜試料を本発明に適用して構造評価した例を以下に述べる。尚、この材料系はｔｗｉｓｔ分布に起因したＸ線回折ピーク拡がりが主に観測される典型例となっていることを注記しておく。
【００２０】
本発明の実施例として、図１（ａ），（ｂ）にＧａＮ試料に対して、種々のｈｋｌ反射プロファイルを対称反射配置で測定し、各ｈｋｌプロファイルの横軸（スキャン角度）Δθを、Δθ／ｓｉｎθCに規格化しなおす再規格化処理をして描きなおした再規格化ｈｋｌプロファイルを示す。このときθｃは、後述する面角度を表す。
尚、測定に際してはＸ線検出器の前に通常の受光系スリット（受光系開口角０．２５度程度）を挿入して測定した。
【００２１】
上記のhkl プロファイルは、Ｘ線回折装置を用いて、図２に示すような対称反射配置の測定配置にした条件下において、試料にＸ線を照射してＸ線回折測定をしたときに発生する回折Ｘ線の強度を検出して求めたものである。
このhkl プロファイルは、横軸Δθがスキャン角度を表し、縦軸が回折Ｘ線の強度を表すものとして得られる。
【００２２】
なお「スキャン角度Δθ」とは、選択した反射指数hklで特定されるＸ線入射角度よりも予め決めた僅かに小さい角度から、選択した反射指数hklで特定されるＸ線入射角度よりも予め決めた僅かに大きい角度にまで、反射指数hkl面に対するＸ線入射角度を変更（スキャン）していったときの角度を示す。
したがって、このように変更（スキャン）されていく反射指数hkl面に対するＸ線入射角度が、選択した反射指数hklで特定されるＸ線入射角度になったときには、スキャン角度Δθは0°となる。
【００２３】
この場合のＸ線解析手法では、図２に示すように、対称反射配置の測定配置にしており、反射指数 hkl面（図２において斜線で示した面）に対するＸ線入射角度（図２におけるθｉｎ）を変更（スキャン）していっても、反射指数 hkl面に対する照射Ｘ線の入射角度θｉｎと、反射指数 hkl面に対する回折Ｘ線の出射角度θｏｕｔとは常に同じ角度に保ってスキャンしている。
また、図２において、反射指数 hkl面（図２において斜線で示した面）と試料の表面（または基板面）とのなす角度を面角度θｃとしている。
【００２４】
図１（ａ），（ｂ）から、ピーク中心部分はｈｋｌに依存しない不変なピーク拡がり形状をしていることがわかる。この点は図３に示すように、図１の各ピーク拡がり形状をピーク頂点を揃えて、重ねて表示し比較することにより、より正確に確認できる。この結果から、指数ｈｋｌに依存しない不変なピーク拡がり形状を示す部分はｔｗｉｓｔ分布を反映したピーク拡がり形状であることが結論できる。すなわちｔｗｉｓｔがない平均的状態のまわりにほぼ対称な形で連続的分布するようなｔｗｉｓｔ角度分布をもつモザイク結晶構造が存在することが簡便に確認できる。
【００２５】
しかるに図１では一部のｈｋｌプロファイルにはピーク中心から大きく離れた部分に（上記連続的分布からなるメインピーク部分とは明確に分離できる）サブピークがみられる。このサブピーク部分はすべてのｈｋｌプロファイルで観測されるわけではなく、またたとえ観測されても、他のｈｋｌプロファイル測定でのサブピーク形状を比較した場合、必ずしも指数ｈｋｌに依らない不変な形状として観測されてはいない。
このようなピークは従来の解析方法（特願２００７−２１１１８５，非特許文献２：K. Nakashima and T. Matsuoka, J. Appl, Crystallogr. 41, 191-197(2008))ではｔｗｉｓｔ分布を反映したピーク拡がり形状とは判定されない。
【００２６】
いまこのようなサブピークが観測される指数の特徴を調べてみると、指数ｈｋｌに対応して決まる前記面角度θCが５０度以上となるような反射指数ｈｋｌで観測されていることがわかる。このような指数依存性を持つ要因として測定の際のＸ線検出器系の開口角の影響が報告されており（特願２００８−０３９５８３）、本実施例でもこの要因がサブピークの観測に際して影響を与えていると考えられる。
このためたとえ上記サブピークがｔｗｉｓｔ分布の違いに起因して現れるサブピークであるとしても、従来法では測定の関係上Ｘ線検出器系の開口角の影響をあわせて受けるため、従来の解析上はｔｗｉｓｔ分布のみを反映したピーク拡がり形状とは判定されない。
【００２７】
従来の解析法の結論として、この結論自体は正しく、問題はないのであるが、この結論とは別にＸ線検出器系の開口角の影響を上記のように認識したうえで、観測されるサブピークがｔｗｉｓｔ分布の違いに起因して現れるサブピークか否かについての情報を得たい、という要求には従来の解析法は答えていない点が改善すべき問題として残っている。
【００２８】
この部分を改善することが本発明の要点である。このため図１（ａ），（ｂ）でサブピークのピーク形状自体は一致せずとも、サブピークが現れる場合の横軸（Δθ／ｓｉｎθC軸）のピーク位置が主ピークから指数ｈｋｌによらず一定だけ離れた位置に表れているか否かを調べる。もしサブピークの成因が不均一なｔｗｉｓｔ分布中の大きくｔｗｉｓｔした特異な部分からのピークであるならば、測定の関係上Ｘ線検出器系の開口角の影響をあわせて受けるためサブピーク形状自体は一致せずとも、サブピークが観測されるピーク位置に関しては指数ｈｋｌに関する不変性が観測されることが原理的に予測される。
すなわちサブピークが現れる場合の横軸（Δθ／ｓｉｎθC軸）のピーク位置が主ピークから指数ｈｋｌによらず一定だけ離れた位置に表れるように観測されることが予測され、これを実験的に調べ、不変性の痕跡を確認することにより、サブピークの成因が不均一なｔｗｉｓｔ分布中の大きくｔｗｉｓｔした特異な部分からのピークであるか否かを判定できる。
【００２９】
図１をもとにこの作業を行った図を図４に示す。実際、図４ではサブピークの横軸（Δθ／ｓｉｎθC軸）のピーク位置は主ピークから指数ｈｋｌによらず一定だけ離れた位置に表れるように観測されていることが確認できる。
【００３０】
以上より本発明によりサブピークの成因は不均一なｔｗｉｓｔ分布中の大きくｔｗｉｓｔした特異な部分からのピークであることが結論できた。これは主ピークに対応するｔｗｉｓｔ分布の主要部分とは大きくｔｗｉｓｔ角度が異なる微小な結晶部分が上記主要部分とは独立して存在することを示唆しており、このような物理的に重要な結果が簡便に判定できることは本発明の大きな利点と言える。
なお観測されるサブピーク強度は主ピーク強度に対してログスケールで微弱なため、逆格子マッピング測定では観測にかからないことが想定される。したがってこのような微弱なサブピークの解析が可能となる点も本発明の大きな利点である。
【００３１】
以上により本発明により従来は解析が不十分だった上記サブピーク構造に対しても、その成因がｔｗｉｓｔ分布に起因したものであるか否かを簡便に評価、解析することが可能となることが分かった。
【図面の簡単な説明】
【００３２】
【図１】ＧａＮ試料に対して、種々のｈｋｌ反射プロファイルを対称反射配置で測定し、各ｈｋｌプロファイルの横軸Δθを、Δθ／ｓｉｎθCに規格化しなおす再規格化処理をして描きなおした再規格化ｈｋｌプロファイルを示す特性図である。
【図２】Ｘ線回折における対称配置の測定配置を示す説明図である。
【図３】図１の各ピーク拡がり形状をピーク頂点を揃えて、重ねて表示し比較した特性を示す特性図である。
【図４】図１においてサブピーク位置の指数依存性を比較した特性を示す特性図である。
【符号の説明】
【００３３】
θｉｎ  入射角度
θｏｕｔ  出射角度
θｃ  面角度
Δθ  スキャン角度
【図１】
2010044002.tif 000003
【図２】
2010044002.tif 000004
【図３】
2010044002.tif 000005
【図４】
2010044002.tif 000006